【手続補正書】
【提出日】平成30年11月28日(2018.11.28)
【手続補正１】
【補正対象書類名】特許請求の範囲
【補正対象項目名】全文
【補正方法】変更
【補正の内容】
【特許請求の範囲】
【請求項１】
（Ａ）ゴム；
（Ｂ）シリカ；
（Ｃ）少なくとも１つのヒドロキシ、環式、及び／又は架橋アルコキシ基を有する有機シラン；並びに
（Ｄ）ロジン、二量化ロジン、水素化ロジン、不均化ロジン、脱カルボキシル化ロジン、及びロジンエステルの少なくとも１つから選択される少なくとも１種類のロジン化合物及びその誘導体を含むロジン含有材料
を含むゴム組成物。
【請求項２】
ロジン含有材料は、０．５ｍｇ−ＫＯＨ／ｇ〜１９０ｍｇ−ＫＯＨ／ｇの酸価を有し、及び／又は、４０℃〜１７０℃の軟化点を有する、請求項１に記載のゴム組成物。
【請求項３】
ロジン含有材料は、ロジン又はその誘導体である、請求項１又は２に記載のゴム組成物。
【請求項４】
有機シランは少なくとも１つのメルカプト及びシラノール官能基を有する、請求項１〜３のいずれか一項に記載のゴム組成物。
【請求項５】
有機シランはブロック化及び非ブロック化メルカプト基の両方を有し、ブロック化メルカプト基はブロック基を含む、請求項１〜４のいずれか一項に記載のゴム組成物。
【請求項６】
環式及び架橋アルコキシ基はジオールから誘導される、請求項１〜５のいずれか一項に記載のゴム組成物。
【請求項７】
ブロック基はカルボニル基を含む、請求項５又は６に記載のゴム組成物。
【請求項８】
有機シランは式（Ｉ）：
【化１】
2018500432.tif 000001
（式中、Ｒ１は、４個〜１０個の炭素原子を含む炭化水素基であり；
Ｒ２は、３個〜６個の炭素原子を含むアルキレン基であり；
Ｒ３は、３個〜８個の炭素原子を含むアルキレン基であり；
Ｒ４基は、３個〜８個の炭素原子を含む同じか又は異なるアルキル基であり；
Ｒ５基は、
（Ａ）３個〜８個の炭素原子を含む同じか又は異なるアルキル基であるか、或いは
（Ｂ）組み合わさって３個〜８個の炭素原子を有する分枝又は非分枝のアルキル基であってよい個々のアルキル基を形成しており；
ｚは３〜６の範囲の値であり；ｘとｙの合計は少なくとも１であり；ｍ及びｎはそれぞれ０〜８の範囲の値である）
の有機シランである、請求項１〜７のいずれか一項に記載のゴム組成物。
【請求項９】
有機シランは、モノマー、ダイマー、又はオリゴマーである、請求項１〜８のいずれか一項に記載のゴム組成物。
【請求項１０】
ゴム（Ａ）は、スチレン／ブタジエンコポリマー（ＳＢＲ）、ポリブタジエン（ＢＲ）、天然ゴム、ポリイソプレン、イソプレンイソブチレンコポリマー（ＩＩＲ）、スチレン／イソプレン／ブタジエンターポリマー（ＳＩＢＲ）、及びイソプレン／スチレンコポリマーの少なくとも１つから選択される、請求項１〜９のいずれか一項に記載のゴム組成物。
【請求項１１】
有機シラン（Ｃ）の量は、０．０５ｐｈｒ〜７５ｐｈｒであり、ここでｐｈｒはゴム成分（Ａ）１００重量部あたりの有機シランの重量部である、請求項１〜１０のいずれか一項に記載のゴム組成物。
【請求項１２】
ロジン含有材料（Ｄ）の量は、０．００１ｐｈｒ〜７５ｐｈｒであり、ここでｐｈｒはゴム成分（Ａ）１００重量部あたりのロジン含有材料の重量部である、請求項１〜１１のいずれか一項に記載のゴム組成物。
【請求項１３】
シリカ（Ｂ）の量は、５ｐｈｒ〜１５０ｐｈｒであり、ここでｐｈｒはゴム成分（Ａ）１００重量部あたりのシリカの重量部である、請求項１〜１２のいずれか一項に記載のゴム組成物。
【請求項１４】
請求項１〜１３のいずれか一項に記載のゴム組成物を含むタイヤ。
【請求項１５】
（Ａ）ゴム；
（Ｂ）シリカ；
（Ｃ）少なくとも１つのヒドロキシ、環式、及び／又は架橋アルコキシ基を有する有機シラン；並びに
（Ｄ）ロジン、二量化ロジン、水素化ロジン、不均化ロジン、脱カルボキシル化ロジン、及びロジンエステルから選択されるロジン含有材料；
を混合することを含む、請求項１〜１３のいずれか一項に記載のゴム組成物の製造方法。
【手続補正２】
【補正対象書類名】明細書
【補正対象項目名】０１２９
【補正方法】変更
【補正の内容】
【０１２９】
上記の実施例及び図面は例示としてのみ意図され、以下の特許請求の範囲が本発明の主題を規定する。
［発明の態様］
［１］（Ａ）ゴム；
（Ｂ）シリカ；
（Ｃ）少なくとも１つのヒドロキシ、環式、及び／又は架橋アルコキシ基を有する有機シラン；並びに
（Ｄ）ロジン、二量化ロジン、水素化ロジン、不均化ロジン、脱カルボキシル化ロジン、及びロジンエステルの少なくとも１つから選択される少なくとも１種類のロジン化合物及びその誘導体を含むロジン含有材料；
を含むゴム組成物。
［２］ロジン含有材料は、０．５ｍｇ−ＫＯＨ／ｇ〜１９０ｍｇ−ＫＯＨ／ｇ、特に１ｍｇ−ＫＯＨ／ｇ〜１８５ｍｇ−ＫＯＨ／ｇ、より特には１．５ｍｇ−ＫＯＨ／ｇ〜１８０ｍｇ−ＫＯＨ／ｇ、更により特には２ｍｇ−ＫＯＨ／ｇ〜１７５ｍｇ−ＫＯＨ／ｇの酸価を有し；及び／又は、４０℃〜１７０℃、特に４５℃〜１６０℃、より特には５０℃〜１５０℃、更により特には５５℃〜１４５℃の軟化点を有する、［１］の組成物。
［３］ロジン含有材料は、特にトール油ロジン、ガムロジン、及びウッドロジンから選択されるロジン又はその誘導体であり、より特にはロジン含有材料はトール油ロジンである、［１］又は［２］のゴム組成物。
［４］有機シランは少なくとも１つのメルカプト及びシラノール官能基を有する、［１］〜［３］のゴム組成物。
［５］有機シランはブロック化及び非ブロック化メルカプト基の両方を有する、［１］〜［４］のゴム組成物。
［６］環式及び架橋アルコキシ基はジオールから誘導される、［１］〜［５］のゴム組成物。
［７］ブロック基はカルボニル基を含む、［１］〜［６］のゴム組成物。
［８］ブロック基は式：−ＣＯＲ’
（式中、Ｒ’は、少なくとも１個の炭素原子、特に少なくとも３個の炭素原子、より特には少なくとも５個の炭素原子、より特には少なくとも７個の炭素原子を有する非置換又は置換で分枝又は直鎖の一価アルキル、アルケニル、アリール、又はアラルキル基である）
のものである、［７］のゴム組成物。
［９］ブロック基はオクタノイル基である、［７］又は［８］のゴム組成物。
［１０］有機シランは式（Ｉ）：
【化２】
2018500432.tif 000002
（式中、Ｒ１は、４個〜１０個の炭素原子を含む炭化水素基、好ましくはアルキル基であり、好ましくは７個の炭素原子を含み；
Ｒ２は、３個〜６個の炭素原子、好ましくは４個の炭素原子を含むアルキレン基であり；
Ｒ３は、３個〜８個の炭素原子、好ましくは４個の炭素原子を含むアルキレン基であり；
Ｒ４基は、３個〜８個の炭素原子を含む同じか又は異なるアルキル基であり；
Ｒ５基は、
（Ａ）３個〜８個の炭素原子を含む同じか又は異なるアルキル基であるか、或いは
（Ｂ）組み合わさって３個〜８個の炭素原子を有する分枝又は非分枝のアルキル基であってよい個々のアルキル基を形成しており；
ｚは３〜６の範囲の値であり；ｘとｙの合計は少なくとも３であり、これは例えば０〜約１５、又はそれ以上であってよく；ｍ及びｎはそれぞれ０〜８の範囲の値である）
の有機シランである、［１］〜［９］のゴム組成物。
［１１］ｚは３〜６の範囲の値であり；ｘとｙの合計は少なくとも３であり、これは例えば３〜約１５、又はそれ以上であってよく；ｍ及びｎはそれぞれ３〜８の範囲の値である、［１０］のゴム組成物。
［１２］有機シランは、モノマー、ダイマー、又はオリゴマーである、［１］〜［１１］のゴム組成物。
［１３］有機シランはオリゴマーである、［１］〜［１２］のゴム組成物。
［１４］ゴム（Ａ）は、スチレン／ブタジエンコポリマー（ＳＢＲ）、ポリブタジエン（ＢＲ）、天然ゴム、ポリイソプレン、イソプレンイソブチレンコポリマー（ＩＩＲ）、スチレン／イソプレン／ブタジエンターポリマー（ＳＩＢＲ）、及びイソプレン／スチレンコポリマーの少なくとも１つから選択される、［１］〜［１３］のゴム組成物。
［１５］有機シラン（Ｃ）の量は、０．０５ｐｈｒ〜７５ｐｈｒ、特に０．１ｐｈｒ〜６０ｐｈｒ、より特には０．５ｐｈｒ〜５０ｐｈｒ、より特には１ｐｈｒ〜３０ｐｈｒ、更により特には５ｐｈｒ〜１５ｐｈｒであり、ここでｐｈｒはゴム成分（Ａ）１００重量部あたりの有機シランの重量部である、［１］〜［１４］のゴム組成物。
［１６］ロジン含有材料（Ｄ）の量は、０．００１ｐｈｒ〜７５ｐｈｒ、特に０．０１ｐｈｒ〜５０ｐｈｒ、特に０．１ｐｈｒ〜２５ｐｈｒ、より特には０．２５ｐｈｒ〜１０ｐｈｒ、更により特には０．５ｐｈｒ〜５．０ｐｈｒであり、ここでｐｈｒはゴム成分（Ａ）１００重量部あたりのロジン含有材料の重量部である、［１］〜［１５］のゴム組成物。
［１７］シリカ（Ｂ）の量は、５ｐｈｒ〜１５０ｐｈｒ、特に２５ｐｈｒ〜１３０ｐｈｒ、特に４０ｐｈｒ〜１１５であり、ここでｐｈｒはゴム成分（Ａ）１００重量部あたりのシリカの重量部である、［１］〜［１６］のゴム組成物。
［１８］５ｐｈｒ〜１５０ｐｈｒのシリカ（Ｂ）、０．０５ｐｈｒ〜７５ｐｈｒの有機シラン（Ｃ）、及び０．００１ｐｈｒ〜７５ｐｈｒのロジン含有材料（Ｄ）を含み、ここでｐｈｒはゴム成分（Ａ）１００重量部あたりのそれぞれの成分（Ｂ）、（Ｃ）、又は（Ｄ）の重量部である、［１］〜［１７］のゴム組成物。
［１９］ゴム組成物が第１段階にある際に、ロジン含有材料を有しない同様のゴム組成物のムーニー粘度よりも１％〜７５％低く、特に２％〜６０％低く、より特には３％〜５０％低く、更により特には４％〜４０％低いムーニー粘度を有する、［１］〜［１８］のゴム組成物。
［２０］［１］〜［１９］のゴム組成物を含むタイヤ。
［２１］ゴム組成物が硬化していない際に、成分Ｄを有しない同様の未硬化のゴム組成物と比べて減少したムーニー粘度を有するゴム組成物を得るための；
ゴム（成分Ａ）；
シリカ（成分Ｂ）；及び
少なくとも１つのヒドロキシ、環式、及び／又は架橋アルコキシ基を有する有機シラン；
を更に含むゴム組成物中における、ロジン、二量化ロジン、水素化ロジン、不均化ロジン、脱カルボキシル化ロジン、及びロジンエステルから選択されるロジン含有材料（成分（Ｄ）の使用。
［２２］（Ａ）ゴム；
（Ｂ）シリカ；
（Ｃ）少なくとも１つのヒドロキシ、環式、及び／又は架橋アルコキシ基を有する有機シラン；並びに
（Ｄ）ロジン、二量化ロジン、水素化ロジン、不均化ロジン、脱カルボキシル化ロジン、及びロジンエステルから選択されるロジン含有材料；
を混合することを含む、［１］〜［１９］のゴム組成物の製造方法。